(57)【要約】【課題】金属電極と、該金属電極上に形成される電極との接触抵抗の上昇を抑え、電気特性に優れたバイオセンサを提供する。【解決手段】本発明によると、第１の基材と、第１基材の第１の面上に配設された第１の電極層と、第１の電極層の少なくとも一部を覆うようにして第１基材の第１の面上に配設された第２の電極層と、第１の電極層及び第２の電極層の上層に位置するように配設された反応部と、を備え、第２の電極層は、酸化還元電位が第１の電極層の酸化還元電位より小さく、且つ０．８Ｖ以下である金属を含むバイオセンサが提供される。【選択図】図２
2013164350.tif 000002
【特許請求の範囲】
【請求項１】
第１の基材と、
前記第１基材の第１の面上に配設された第１の電極層と、
前記第１の電極層の少なくとも一部を覆うようにして前記第１基材の第１の面上に配設された第２の電極層と、
前記第１の電極層及び前記第２の電極層の上層に位置するように配設された反応部と、を備え、
前記第２の電極層は、酸化還元電位が前記第１の電極層の酸化還元電位より小さく、且つ０．８Ｖ以下である金属を含むことを特徴とするバイオセンサ。
【請求項２】
前記第１の電極層はカーボンを含み、
前記第２の電極層はアルミニウム、鉄、ニッケル、クロム、チタン、タンタルまたは銀から選択される少なくとも１種を含むことを特徴とする請求項１に記載のバイオセンサ。
【請求項３】
第１の基材の第１の面上に第１の電極層を形成し、
前記第１の電極層の少なくとも一部を覆うように、前記第１の基材の第１の面上に第２の電極層を形成し、
前記第２の電極層は、酸化還元電位が前記第１の電極層の酸化還元電位より小さく、且つ０．８Ｖ以下である金属を含むことを特徴とするバイオセンサの製造方法。
【請求項４】
第１の基材の第１の面及び前記第１の電極層の一部が露出するように、所定のパターンを有する水溶性レジスト層を形成し、
前記水溶性レジスト層上と、前記水溶性レジスト層から露出した前記第１の基材の第１の面上及び前記第１の電極層上とに前記金属層を形成し、
前記水溶性レジスト層と、前記水溶性レジスト層上に形成された前記金属層とを水洗により除去して前記第２の電極層を形成することを特徴とする請求項３に記載のバイオセンサの製造方法。
【請求項５】
前記第１の電極層はカーボンを含み、
前記第２の電極層はアルミニウム、鉄、ニッケル、クロム、チタン、タンタルまたは銀から選択される少なくとも１種を含むことを特徴とする請求項３または４に記載のバイオセンサの製造方法。
【発明の詳細な説明】
【技術分野】
【０００１】
本発明はバイオセンサに関し、特に溶液中の物質の濃度を電気化学的に測定するバイオセンサに関する。
【背景技術】
【０００２】
血液等の生体試料中の特定成分について迅速かつ簡便に濃度等を測定する方法として、電気化学的検出手段によるバイオセンサが実用化されている。バイオセンサは、一般に、作用極と対極を含む電極系、酵素及び電子受容体を基本構成として備えている。このようなバイオセンサの一例として、電気化学的に血液中のグルコースを定量化するグルコースセンサがある。
【０００３】
グルコースセンサにおいては、酵素は血液中のグルコースを選択的に酸化してグルコン酸を生成し、また同時に電子受容体を還元して還元体を生じる。この還元体に電極系で一定の電圧を印加することで還元体が再び酸化され、その際に電流が発生する。この電流が血液中のグルコース濃度に依存することから、血液中のグルコースを定量化することができる。
【０００４】
従来のバイオセンサは、基板上に銀ペーストをスクリーン印刷することでリード配線を形成し、その後、リード配線上に導電性カーボンペーストを印刷して電極系を形成している（特許文献１、特許文献２参照）。
【０００５】
しかし、特許文献１及び２に記載された印刷法による電極形成よる従来のバイオセンサの製造においては、金属で形成されたリード配線や電極の表面がカーボン電極形成前に酸化され、酸化皮膜が形成されるため、カーボン電極との界面での電気抵抗が上昇し、電極の電気特性が著しく低下する。このような電極の劣化は測定結果の精度を低下させるため、例えば、グルコースセンサの場合には、患者の生命に関わる重大な問題を招きかねない。
【先行技術文献】
【特許文献】
【０００６】
【特許文献１】特開平８−１５２２０号公報
【特許文献２】特開平８−５６００号公報
【発明の概要】
【発明が解決しようとする課題】
【０００７】
本発明は、上述の問題を解決するものであって、金属電極と、該金属電極上に形成される電極との接触抵抗の上昇を抑え、電気特性に優れたバイオセンサを提供することを目的とする。
【課題を解決するための手段】
【０００８】
本発明の一実施形態によると、第１の基材と、前記第１基材の第１の面上に配設された第１の電極層と、前記第１の電極層の少なくとも一部を覆うようにして前記第１基材の第１の面上に配設された第２の電極層と、前記第１の電極層及び前記第２の電極層の上層に位置するように配設された反応部と、を備え、前記第２の電極層は、酸化還元電位が前記第１の電極層の酸化還元電位より小さく、且つ０．８Ｖ以下である金属を含むバイオセンサが提供される。
【０００９】
本実施形態に係るバイオセンサは、少なくとも一部が積層構造をとる電極を有し、下層となる第１の電極層の一部を覆うように上層となる第２の電極層が配設され、第２の電極の酸化還元電位が第１の電極層の酸化還元電位より小さく、且つ０．８Ｖ以下である金属層を第２の電極層として用いる場合にも、第１の電極層と接触する第２の電極層の界面の酸化皮膜量を減らすことができ、高い導電性を実現することができる。
【００１０】
前記バイオセンサにおいて、前記第１の電極層はカーボンを含み、前記第２の電極層はアルミニウム、鉄、ニッケル、クロム、チタン、タンタルまたは銀から選択される少なくとも１種を含んでもよい。
【００１１】
酸化しにくいカーボンを第１の電極層と、酸化しやすいアルミニウム、鉄、ニッケル、クロム、チタン、タンタルまたは銀から選択される少なくとも１種を含む金属層を第２の電極層とを組合せて用いても、第１の電極層と接触する第２の電極層の界面の酸化皮膜量を減らすことができるため、金やパラジウム等の高価な材料を用いる必要がなく、製造コストを抑制したバイオセンサを提供することができる。
【００１２】
また、本発明の一実施形態によると、第１の基材の第１の面上に第１の電極層を形成し、前記第１の電極層の少なくとも一部を覆うように、前記第１の基材の第１の面に第２の電極層を形成し、前記第２の電極層は、酸化還元電位が前記第１の電極層の酸化還元電位より小さく、且つ０．８Ｖ以下である金属を含むバイオセンサの製造方法が提供される。
【００１３】
第１の基材の第１の面上に第１の電極層を形成した後に、第１の電極層上の一部に接触する金属層の第２の電極層を形成することにより、第１の電極層と接触する第２の電極層の界面の酸化皮膜量を減らすことができ、高い導電性を実現することができる。本発明は、酸化還元電位が第１の電極層の酸化還元電位より小さく、且つ０．８Ｖ以下である金属層を第２の電極層として用いる場合に特に有効である。
【００１４】
前記バイオセンサの製造方法において、第１の基材の第１の面及び前記第１の電極層の一部が露出するように、所定のパターンを有する水溶性レジスト層を形成し、前記水溶性レジスト層上と、前記水溶性レジスト層から露出した前記第１の基材の第１の面上及び前記第１の電極層上とに前記金属層を形成し、前記水溶性レジスト層と、前記水溶性レジスト層上に形成された前記金属層とを水洗により除去して前記第２の電極層を形成してもよい。
【００１５】
水溶性レジスト層を用いることにより、水溶性レジスト層の上面に形成された金属層は、従来のように酸やアルカリなどの高価な薬液を用いず、水溶性レジスト層と共に水洗により除去でき、第１の基材の第１の面上に残されて形成された金属層のパターンにより、第１の電極層を簡便に形成することができる。
【００１６】
前記バイオセンサの製造方法において、前記第１の電極層はカーボンを含み、前記第２の電極層はアルミニウム、鉄、ニッケル、クロム、チタン、タンタルまたは銀から選択される少なくとも１種を含んでもよい。
【００１７】
酸化しにくいカーボンを第１の電極層として先に形成し、第２の電極層を後から形成することにより、第１の電極層と接触する第２の電極層の界面の酸化皮膜量を減らすことができるため、酸化しやすいアルミニウム、鉄、ニッケル、クロム、チタン、タンタルまたは銀から選択される少なくとも１種を含む金属層を第２の電極層として用いることができる。
【発明の効果】
【００１８】
本発明によると、電気特性に優れたバイオセンサを提供することができる。
【図面の簡単な説明】
【００１９】
【図１】本発明の一実施形態に係るバイオセンサ１００の模式図である。
【図２】本発明の一実施形態に係るバイオセンサ１００の分解斜視図である。
【図３】本発明の一実施形態に係るバイオセンサ１００の製造方法を示す模式図である。
【図４】本発明の一実施形態に係るバイオセンサ１００の電極群１１０を示す模式図である。
【図５】本発明の一実施形態に係るバイオセンサ１００の電極群１１０を示す模式図である。
【図６】本発明の一実施形態に係るバイオセンサ１００の電極群２１０を示す模式図である。
【図７】本発明の一実施形態に係るバイオセンサ１００の電極群３１０を示す模式図である。
【図８】本発明の一実施形態に係るバイオセンサ１００と測定装置１０００に接続した様子を示す模式図である。
【図９】従来のバイオセンサ９００の模式図である。
【発明を実施するための形態】
【００２０】
本発明者らは、上述の問題を解決すべく鋭意検討した結果、従来のように金属の電極や配線を形成した後に、その上面にカーボン電極を形成するのではなく、基板上にカーボン等の電極層を形成した直後に、その上面に金属の電極や配線を形成することにより、金属に酸化皮膜が形成されるのを抑制し、カーボン電極との界面での電気抵抗の上昇を抑制することを見出した。
【００２１】
以下、図面を参照して本発明に係るバイオセンサ及びその製造方法について説明する。但し、本発明のバイオセンサは多くの異なる態様で実施することが可能であり、以下に示す実施の形態及び実施例の記載内容に限定して解釈されるものではない。なお、本実施の形態及び実施例で参照する図面において、同一部分又は同様な機能を有する部分には同一の符号を付し、その繰り返しの説明は省略する。
【００２２】
図１は、本発明の一実施形態に係るバイオセンサ１００の模式図である。図２は、本発明の一実施形態に係るバイオセンサ１００の分解斜視図である。バイオセンサ１００は、例えば、第１の基材１０の第１の面（上面）に、第１の電極層２０と、第１の電極層２０の一端を覆うように配設された第２の電極層３０と、第２の電極層３０上に配設された反応部６０とを備える。また、バイオセンサ１００は、第２の電極層３０上に配設された絶縁層４０と、第１の電極層２０と第２の電極層３０上に配設され、試料を導入する切欠部を備えた第２の基材５０を備えてもよい。また、バイオセンサ１００は、反応部６０を覆うカバーである第３の基材７０をさらに備えてもよい。
【００２３】
ここで、図９に示した従来のバイオセンサ９００の分解斜視図を参照すると、従来のバイオセンサ９００は、例えば、第１の基材１０の第１の面（上面）に、第２の電極層９３０と、第２の電極層９３０の一端に積層して配設された第１の電極層９２０と、第１の電極層９２０上に配設された反応部６０とを備える。従来のバイオセンサ９００は、第２の電極層９３０を形成した後に第１の電極層９２０を配設するため、第１の電極層９２０と接触する第２の電極層９３０の界面には酸化皮膜が形成され、電気抵抗が生じて高い導電性を実現するのが困難であった。
【００２４】
（第１の基材）
本実施形態において、第１の基材１０は、第１の電極層２０と第２の電極層３０を配設するための基材である。第１の基材１０は、剛性の高い基材であることが好ましい。第１の基材１０としては、例えば、樹脂基材、セラミック基材、ガラス基材、半導体基材や金属基材などを用いることができ、これら材料に応じて測定時の取り扱い性能に十分な強度を実現可能な充分な厚さを設定するとよい。第１の基材１０としては、ＰＥＴ製の基材を用いることが好ましい。ＰＥＴを用いることで安価にバイオセンサを作製することができるからである。第１の基材１０の厚さは、例えば、６μｍ以上１ｍｍ以下の範囲で適宜設定するとよい。
【００２５】
（第１の電極層）
本実施形態において、第１の電極層２０は、導電性を有する材料で形成した電極層であり、第２の電極層３０の一部と接触または積層することにより、電極の一部として機能するものである。第１の電極層２０は、第１の基材１０に２本以上、典型的には３本配設される。第１の電極層２０は、作用極２１、対極２３及び参照極２５を構成する。作用極２１は還元体の電子受容体に電圧を印加するための電極である。対極２３は電子受容体から作用極２１に放出された電子によって流れた電流を計測するための電極である。また、参照極２５は、作用極２１の電位を決定する際の基準となる電極である。
【００２６】
第１の電極層２０は、第２の電極層３０を構成する金属よりも酸化しにくい導電性材料を含むことが好ましい。例えば、金やプラチナなどの酸化還元電位が０．８Ｖより大きい金属や、カーボン顔料と有機バインダの混合物により形成することができる。製造コストを考慮すると、カーボン顔料と有機バインダの混合物により形成することが好ましい。本実施形態に係るバイオセンサ１００に用いるカーボン顔料としては、例えば、黒鉛、アモルファスカーボン、ダイヤモンドライクカーボン、カーボンファイバー、カーボンブラック、アセチレンブラック、ケッチェンブラック（登録商標）、カーボンナノチューブ、カーボンナノホーン、カーボンナノファイバー等を用いることができる。有機バインダとしてはアクリル樹脂、エステル樹脂、塩化ビニル樹脂、塩酢ビニル樹脂等を用いることができる。
【００２７】
本実施形態に係る第１の電極層２０においては、カーボン顔料、有機バインダはそれぞれ５重量％以上６０重量％以下、１０重量％以上４０重量％以下とすることが好ましい。カーボン顔料が５重量％未満であるとカーボン顔料同士が電気的接続を有する確率が急激に低下して電極層としての導電性が失われる虞がある。また、カーボン顔料が６０重量％より多いと顔料間の空隙が多くなり、物理的な賦型強度、接着強度、耐摩擦強度が失われて、要求される構造・機能が保持できなくなる虞がある。さらに、カーボン表面の酸化還元状態が安定せず、後工程で添加する酵素や電子受容体も空隙に不均一に吸着するようになる。また、有機バインダが１０重量％未満であると、第１の電極層２０の塗工特性が低下して塗膜強度も低下することとなり、４０重量％より多いと、同様に第１の電極層２０の塗工特性が低下して導電性も低下することとなる。なお、第１の電極層２０には、後述するような助剤や添加剤等を添加してもよい。
【００２８】
第１の電極層２０の厚さは０．３μｍ以上３０μｍ以下の範囲とすることが好ましい。厚さが０．３μｍ未満であると第１の電極層２０を挟んで反応部６０と第２の電極層３０の隔絶が製造、保管、酵素反応の各条件、経時安定を保証する上で困難となり、また３０μｍより大きくなると電極層が脆弱になったり、抵抗値が上がったり等の問題が生じる。第１の電極層２０は、カーボン顔料で第２の電極層３０を被覆することで、第２の電極層３０の防錆に寄与し、酵素と第２の電極層３０との直接の接触を防止する。
【００２９】
第１の電極層２０は、必要に応じて他の導電性顔料、硬化剤や架橋剤のような反応試薬、加工適性改善のための助剤や添加剤等をカーボン顔料と有機バインダとに混合してもよい。また、第１の電極層２０の表面に機械的研磨やコロナ・プラズマのような放電手法による物理的エッチング等を施して、表面の活性化を向上させてもよい。
【００３０】
（第２の電極層）
本実施形態において、第２の電極層３０は配線部と一体形成され、バイオセンサ１００を測定装置（図８）に接続するための端子３１を備える。端子３１とは反対側の第２の電極層３０の下面の一部には、上述した第１の電極層２０により構成される作用極２１、対極２３及び参照極２５が接触する。図２においては、２本配設された第２の電極層３０の一方の下面に作用極２１を配設し、他方の下面に第２の電極層３０に対極２３及び参照極２５を配置した例を示したが、本実施形態に係るバイオセンサ１００はこれに限定されるものではなく、第１の基材１０に３本の第２の電極層３０を配設することにより、作用極２１、対極２３及び参照極２５を第２の電極層３０に別々に接続してもよい。
【００３１】
本実施形態に係る第２の電極層３０は、導電性の高い金属を含む層である。第２の電極層３０には、バイオセンサの電極に用いられる公知の金属を利用可能であり、酸化還元電位が第１の電極層の酸化還元電位より小さく、且つ０．８Ｖ以下である金属を利用することができる。このような金属として、アルミニウム、鉄、ニッケル、クロム、チタン、タンタルまたは銀等を例示することができる。導電性や製造コストを考慮すると、本実施形態においては、アルミニウムを好適に用いることができる。アルミニウムは酸化皮膜を形成しやすい金属材料であるが、後述する本発明に係る製造方法を用いることにより、第１の電極層と接触する面における第２の電極層の酸化皮膜の形成が抑制され、電極として高い導電性を実現することができる。また、本実施形態に係る第２の電極層３０は、被検出物を検出するに十分な導電率を確保できる範囲で可能な限り薄く形成することが好ましい。第２の電極層３０の膜厚は、２０ｎｍ以上２０μｍ以下の範囲で設定することが好ましい。第２の電極層３０は、真空蒸着法などの物理蒸着、グラビア印刷、スクリーン印刷、フレキソ印刷などの方法により形成することができる。第２の電極３０を真空蒸着法により形成する場合には２０ｎｍ以上２００ｎｍ以下、グラビア印刷により形成する場合には１μｍ以上４μｍ以下、スクリーン印刷により形成する場合には３μｍ以上２０μｍ以下、フレキソ印刷により形成する場合には２００ｎｍ以上１μｍ以下とするとよい。第２の電極層３０の膜厚を小さくなるように形成するには、物理蒸着法を用いるとよく、なかでも第２の電極層３０を形成するには真空蒸着法を好適に用いることができる。例えば、金属としてアルミニウムを用いる場合は、１００ｎｍの膜厚の第２の電極層３０を安定して形成することができる。
【００３２】
（反応部）
本実施形態において、反応部６０は生体由来物質を含み、基質特異的な物質の変化移動に伴う、化学ポテンシャル、熱あるいは光学的な変化を電気信号へ変換する。反応部６０は、生体由来物質として、例えば、酵素と電子受容体とを含む。グルコース濃度を測定する場合には、酵素としてグルコースオキシダーゼ（ＧＯＤ）、グルコースデヒドロゲナーゼ（ＧＤＨ）を用いることができる。電子受容体はフェリシアン化カリウム、フェロセン誘導体、キノン誘導体、オスミューム誘導体等を用いることができる。酵素と電子受容体は、適宜溶媒で希釈して用いる。本実施形態に係る溶媒としては、例えば、水、アルコール、水−アルコール混合溶媒がある。また、直鎖、環状の炭化水素貧溶媒に均一分散させてもよい。酵素と電子受容体とをそれぞれ１試験体当り０．３ユニット以上１０ユニット以下と０．５μｇ以上２００μｇ以下とすることが好ましい。グルコースオキシダーゼ、グルコースデヒドロゲナーゼは、純度の高いものが好ましく、上述の範囲の活性を有するものであれば、特に由来となる生物種は限定されず、例えば、グルコースオキシダーゼとしては、東洋紡社製ＧＬＯ−２０１を用いることができる。反応部６０の酵素及び電子受容体は、酵素量（力価／ユニット）に準じた反応量が得られるが、反応部６０の性能を担保する最適重量部の小過剰でよい。
【００３３】
また、反応部６０は、その面積に比例した検出電流が得られるため、可能な範囲で広く設定することが好ましい。反応部６０は親水性高分子と混合したり、あるいは親水性高分子及び界面活性剤と混合したりして構成してもよい。親水性高分子としては、カルボキシルメチルセルロース、ヒドロキシエチルセルロース、ヒドロキシプロピルセルロース、エチルセルロース、メチルセルロース、ポリビニルピロリドン、ポリビニルアルコール、ポリビニル酢酸、ポリビニルブチラール等、またはこれらの混合物を用いることができる。親水性高分子と混合すると、血液はゲル状となり応答電流値は若干低下するが、赤血球や他のタンパク質などのセンサ応答への影響を低減することができる。界面活性剤を含有させると粘度の高い試料液であっても、センサの内部へ試料液を容易に導くことができるので、好ましい。反応部６０に用いる界面活性剤としては、例えば、非イオン性界面活性剤、陰イオン性界面活性剤、陽イオン性界面活性剤、両性界面活性剤、若しくはポリエチレングリコール類等が挙げられる。反応部６０を形成する場合、酵素は４０℃以上で長時間放置すると活性を失うため、溶媒の乾燥は４０℃以下で行い、乾燥後は速やかに室温にもどすことが好ましい。
【００３４】
（絶縁層）
本実施形態において、絶縁層４０は、金属で形成された第２の電極層３０を被覆する。絶縁層４０には、例えば、光硬化性樹脂、熱硬化性樹脂を用いることができる。第２の電極層３０の上層に絶縁層４０を配設することにより、第２の電極層３０の酸化を防ぐとともに、ショートを防ぐことができる。
【００３５】
（第２の基材）
本実施形態において、第２の基材５０は、試料を導入する切欠部を備え、外部からバイオセンサ１００へ試料供給を行うための流路を設けるための基材である。図では、第２の基材５０が「Ｕ」の字状となるように切欠部を備えた例が示されているが、切欠部の態様はこれに限定されるものはない。例えば、切欠部が「Ｔ」の字状となるように、バイオセンサの長手方向に延びる溝と、この溝に交わるように短手方向に延びる溝とが、第３の基材に形成されていてもよい。第２の基材５０には、例えば、第１の基材と同様のものを用いることができ、ポリエチレンテレフタレート（ＰＥＴ）樹脂、塩化ビニル樹脂、ポリスチレン（ＰＳ）樹脂、ポリプロピレン（ＰＰ）樹脂等のフィルムを好適に用いることができる。また、第２の基材５０として、例えば、光硬化性樹脂、熱硬化性樹脂を用い、これらを硬化させたものを基材として取り扱うことができる。第１の電極層２０の上層に、第２の基材５０を配設することにより、検出に必要な試料を導入し、被検出物と酵素との反応による電気信号を第１の電極層２０から検出することができる。
【００３６】
（第３の基材）
本実施形態において、第３の基材７０は、反応部６０を覆うカバーである。第３の基材７０は、第２の基材５０の切欠部に対応する位置に貫通孔７１を有していてもよい。第３の基材７０の貫通孔７１は、第２の基材５０の切欠部に試料を導入するための空気抜きであり、第２の基材５０の切欠部への試料の導入を促進する。第３の基材７０は、剛体であってもよく、弾性体であってもよい。第２の基材５０には、電気絶縁性を有する弾性体を用いることが好ましく、例えば、ポリエチレンテレフタレート（ＰＥＴ）樹脂、塩化ビニル樹脂、ポリスチレン（ＰＳ）樹脂、ポリプロピレン（ＰＰ）樹脂等のフィルムを好適に用いることができる。
【００３７】
なお、図２においては、反応部６０を第２の基材５０の上面に配置した例を示したが、本実施形態に係るバイオセンサ１００はこれに限定されるものではなく、反応部６０は、第１の電極層２０の上層であれば、他の位置でもよく、第１の電極層２０の上面または絶縁層４０の上面に配設されてもよい。また、反応部６０が第１の電極層２０の上面または絶縁層４０の上面に配設される場合には、第３の基材７０は、第２の基材５０と一体形成されてもよい。
【００３８】
図２には図示していないが、後述するように、本実施形態に係るバイオセンサ１００においては、第１の基材１０から第２の電極層３０が剥離するのを防止するために、第１の基材１０の上面に密着層を形成するのが好ましい。また、第２の基材５０と第３の基材７０との間には、接着層を配設することにより、それぞれの基材を貼り合わせることができる。なお、上記実施形態は一例であって、多くの異なる態様で実施可能である。
【００３９】
（製造方法）
上述した本実施形態に係るバイオセンサ１００の製造方法について、詳細に説明する。図３は、本発明の一実施形態に係るバイオセンサ１００の製造方法を示す模式図である。第１の基材１０を準備する。本実施形態においては、好ましくは、第１の基材１０の一方の面に密着層１５を形成する（図３（ａ））。密着層１５は、公知のプライマー剤の中から第１の基材１０の材料に応じて適宜選択すればよく、例えば、第１の基材１０がＰＥＴである場合には、大日精化工業株式会社製  ＶＭ−ＤやＶＭ−ＡＬなどを用いることができる。密着層１５の形成には、印刷法などを用いることができる。密着層１５を形成することにより、第１の基材１０と第２の電極層３０との密着性を向上させるとともに、バイオセンサ１００の使用時に、第１の基材１０から第２の電極層３０が剥離するのを防止することができる。
【００４０】
密着層１５の上面の一部に、例えば、グラビア印刷またはスクリーン印刷によりカーボンを印刷して、第１の電極層２０を形成する（図３（ｂ））。
【００４１】
次に、第１の電極層２０上に第２の電極層３０を形成する。第２の電極層３０は、種々の方法により形成することができ、例えば、真空蒸着法などの物理蒸着、グラビア印刷、スクリーン印刷、フレキソ印刷などの方法により形成することができる。第２の電極３０を真空蒸着法により形成する場合には２０ｎｍ以上２００ｎｍ以下、グラビア印刷により形成する場合には１μｍ以上４μｍ以下、スクリーン印刷により形成する場合には３μｍ以上２０μｍ以下、フレキソ印刷により形成する場合には２００ｎｍ以上１μｍ以下とするとよい。以下では、好適な製造例としてリフトオフ法を用いて第２の電極層３０を形成する方法について説明する。
【００４２】
水溶性レジストを用いて、第２の電極層３０のネガパターンを印刷し、水溶性レジスト層３５を形成する（図３（ｃ））。水溶性レジストは、典型的には水溶性樹脂であり、例えば、水溶性ビニル樹脂などを用いてもよい。水溶性レジスト層３５は、０．５μｍ以上１０μｍ以下で形成することが好ましい。本実施形態に係る製造方法においては、グラビア印刷、フレキソ印刷、スクリーン印刷またはインクジェット印刷から選択される何れかの方法により、第１の基材１０の第１の面（上面）に、第２の電極層３０のネガパターンを形成することができる。本実施形態においては、好ましくは、密着層１５の上面に水溶性レジスト層３５を形成する。本実施形態に係る水溶性レジストは、典型的には水溶性樹脂であり、例えば、水溶性ビニル樹脂などを用いてもよい。
【００４３】
所定のパターンで水溶性レジスト層３５が形成された面に、金属層３７を形成する（図３（ｄ））。金属層３７は、例えば、物理蒸着法により形成され、好ましくは真空蒸着法により形成する。本実施形態においては、第１の電極層２０の酸化還元電位より小さく、且つ０．８Ｖ以下である金属層により第２の電極層３０を形成する。このような金属として、アルミニウム、鉄、ニッケル、クロム、チタン、タンタルまたは銀等を例示することができる。本実施形態に係る製造方法においては、銀やアルミニウムを蒸着して金属層３７を形成することが好ましい。銀やアルミニウムは酸化皮膜を形成しやすい金属材料であるが、金属層３７と第１の電極層２０との界面では酸化皮膜の形成が抑制される。このため、本実施形態に係る製造方法を用いることにより、第２の電極層３０の形成時での酸化皮膜の形成を抑制して、高い導電性を実現することができる。このとき、金属層３７の膜厚は、例えば、２０ｎｍ以上２００ｎｍ以下とするとよい。
【００４４】
金属層３７を形成した後、水洗ユニットに第１の基材を移動して水洗を行う。水洗は、例えば、第１の基材の上面に対してノズルなどから水を供給し、水溶性レジスト層を溶解させる。必要に応じて温水により水洗を行うとよい。水溶性レジスト層３５と、水溶性レジスト層３５の上面に形成された金属層３７は水洗により除去され、第１の基材１０の第１の面及び第１の電極層の一部に金属層３７がパターン状に加工されてなる第２の電極層３０を形成することができる（図３（ｅ））。酸やアルカリなどの高価な薬液を用いることがないため、製造コストを低減することができる。水により水溶性レジスト層３５を除去するため、廃液設備が簡便なものとなり、製造設備の面でもメリットが大きい。また、酸やアルカリなどの薬液では、金属層３７が侵襲される可能性があるが、本実施形態によればそのような可能性は低減される。
【００４５】
図４は、本発明の一実施形態に係るバイオセンサ１００の電極群１１０を示す模式図である。また、図５〜７は、本発明の一実施形態に係るバイオセンサ１００の電極群の（ａ）上面図と、（ｂ）一例として対極と第２の電極層との積層領域の拡大図である。電極群１１０においては、第２の電極層３０が第１の電極層２０の一端と揃う位置に配設される。電極群１１０においては、対極２５（第１の電極層２０）と第２の電極層３０とは、第１の電極層２０の上面２５ａと、第１の電極層２０の２つの側面２５ｂ及び２５ｃとにより接触する（図５（ｂ））。
【００４６】
電極群２１０においては、第２の電極層２３０が第１の電極層２２０の一端を跨ぐ位置に配設される。電極群２１０においては、対極２２５（第１の電極層２２０）と第２の電極層２３０とは、第１の電極層２２０の上面２２５ａと、第１の電極層２２０の２つの側面２２５ｂ及び２２５ｃとにより接触する（図６（ｂ））。電極群２１０は、製造時に第１の電極層２２０と第２の電極層２３０との確実な接触状態で積層させることができる。
【００４７】
電極群３１０においては、第２の電極層３３０が第１の電極層３２０の一端を完全に覆う位置に配設される。電極群３１０においては、対極３２５（第１の電極層３２０）と第２の電極層３３０とは、第１の電極層３２０の上面３２５ａと、第１の電極層３２０の３つの側面３２５ｂ、３２５ｃ及び３２５ｄとにより接触する（図７（ｂ））。電極群３１０は、第１の電極層３２０の端部側面３２５ｄにおいても第２の電極層３３０との確実な接触状態で積層させることができる。
【００４８】
これらの電極群の第２の電極層３０の上層に、グラビア印刷またはスクリーン印刷により絶縁層４０を配設する。絶縁層４０には、例えば、光硬化性樹脂、熱硬化性樹脂を用いることができる。絶縁層は、予めパターニングして塗布されたものを硬化して絶縁層４０としてもよいし、全面に塗布した後、硬化したい部位のみにエネルギーを加えて硬化して絶縁層４０としてもよい。本実施形態においては、バイオセンサ１００を測定装置に接続するために、第２の電極層３０の端子３１の上面には絶縁層４０を配設しない。このような絶縁層４０の位置合わせは、印刷法を用いることにより、精度良く行うことができる。
【００４９】
第１の電極層２０の上層に、試料を導入する切欠部を備えた第２の基材５０を配設する。第２の基材５０は、グラビア印刷またはスクリーン印刷により形成することができる。このような切欠部を備えた第２の基材５０の位置合わせは、印刷法を用いることにより、精度良く行うことができる。
【００５０】
第１の電極層２０または絶縁層４０の上層に、反応部６０を配設する。反応部６０は、例えば、酵素及び電子受容体を含む溶液をディスペンサーで塗布した後、４０℃で乾燥させ、溶媒成分を除去することにより形成することができる。反応部６０は、第１の電極層２０の上層であれば、第１の電極層２０の上面、絶縁層４０の上面または第２の基材５０の上面の何れかに配設すればよい。
【００５１】
反応部６０を形成した後に、反応部６０を第３の基材７０で覆ってもよい。第３の基材７０は、接着層を形成することにより、第２の基材５０と貼り合わせることにより実施可能である。接着層には、合成接着剤としてはアクリル系接着剤、エステル系接着剤、ビニル系接着剤、シリコン系接着剤等、天然接着剤としてはニカワ、天然ゴム、樹液等の澱粉のり・天然高分子等を用いることができる。
【００５２】
以上説明したように、本実施形態に係るバイオセンサの製造方法によると、第１の電極層を形成した後に金属層からなる第２の電極層を形成するため、酸化しやすいアルミニウムを第２の電極層に利用しても、酸化皮膜の形成を抑制し、第１の電極層と第２の電極層との接触抵抗の上昇を抑制して電気特性に優れたバイオセンサを提供することができる。
【００５３】
（測定装置）
図８は、本発明の一実施形態に係るバイオセンサ１００と測定装置１０００に接続した様子を示す模式図であり、図８（ａ）は全体図である。測定装置１０００は、公知の測定装置であって、本発明に係るバイオセンサ１００を接続して、試料中に含まれる被検出物を検出する装置である。測定装置１０００は、例えば、バイオセンサ１００で生じた電気信号を受信するための接続電極１０１１及び１０１３、演算部（図示せず）、電源（図示せず）、表示部１１００及び操作部１２００を備える。
【００５４】
図８（ｂ）は、図８（ａ）のバイオセンサ１００を接続した破線部における測定装置１０００の内部を説明する図である。バイオセンサ１００は、測定装置１０００の装着部に装着されると、バイオセンサ１００の２つの端子３１が測定装置１０００の接続電極１０１１及び１０１３にそれぞれ接続する。この接続により、バイオセンサ１００で生じた電気信号は、測定装置１０００に伝達される。なお、上述したように、第１の基材１０に３本の第２の電極層３０を配設して、作用極２１、対極２３及び参照極２５を第２の電極層３０に別々に配設した場合は、測定装置１０００の接続電極は３本となる。
【００５５】
測定方法としては、例えば、測定者がバイオセンサ１００を測定装置１０００に装着し、バイオセンサ１００の先端から第２の基材５０に設けられた切欠部に試料を導入し、操作部１２００を操作して、測定を開始する。第２の基材５０の切欠部に導入された試料に被検出物が含まれる場合は、被検出物と、反応部６０に配設された生体由来物質とが反応し、電気信号がバイオセンサ１００の第１の電極層２０で検出され、第２の電極層３０から端子３１、測定装置１０００の接続電極１０１１及び１０１３を介して、測定装置１０００に伝達される。測定装置１０００は、バイオセンサ１００から受信した電気信号を演算部で測定値に変換する。得られた測定値は、表示部１１００に表示され、測定者は測定結果を視覚的に認識することができる。
【実施例】
【００５６】
（実施例１）
実施例として、上述した本発明に係るバイオセンサの電極群を以下のように作製した。第１の基材として、厚さ３００μｍのポリエチレンテレフタレート（ＰＥＴ）の４５０ｃｍ×４５０ｃｍのシートを準備した。第１の基材の片面に密着層を形成するためのプライマー剤として大日精化工業株式会社製  ＶＭ−Ｄを塗布した。第１の基材に対してカーボンを含む塗工液をスクリーン印刷法で作用極、対極、参照極からなる第１の電極層を形成した。第２の電極層がカーボン電極の一端に重なり電気的接続がとれるように、水溶性レジスト（ＤＩＣ社製  MCA2055）をグラビア印刷法により、第２の電極層のネガ型パターンを厚さ１〜２μｍで塗布した。塗布後、１２０℃で５秒間乾燥し、蒸着源としてアルミニウムがセットされた真空蒸着装置に第１の基材を移し、水溶性レジストが形成された面の全面に厚さ１００ｎｍでアルミニウム薄膜を成膜した。アルミニウム薄膜を成膜した第１の基材に２０℃の水をノズルから供給して水溶性レジストを除去し、アルミニウム電極パターンを作製した。
【００５７】
（実施例２）
実施例２として、上述した本発明に係るバイオセンサの製造方法により、第２の電極層として銀を用いてバイオセンサの電極群を製造した。
【００５８】
（比較例１）
比較例１として、アルミニウムの金属層を形成した後、金属層に一部重なるようにカーボンをスクリーン印刷により塗布して電極系を形成してバイオセンサの電極群を製造した。
【００５９】
（比較例２）
比較例２として、銀の金属層を形成した後、金属層に一部重なるようにカーボンをスクリーン印刷により塗布して電極系を形成してバイオセンサの電極群を製造した。
【００６０】
（電極群の抵抗値特性の確認）
実施例及び比較例の電極群を用いて、カーボン電極と金属電極層との電気抵抗値（Ω）を金属電極層６箇所についてそれぞれ測定した。それぞれ２つサンプルを要して測定した結果を表１に示す。
【表１】
2013164350.tif 000003
【００６１】
電極群の抵抗値特性を比較すると、第２の電極層として、アルミニウム、銀の何れを用いた場合にも、本実施例に係る電極群は優れた抵抗値特性を示すことが明らかとなった。また、第２の電極層としてアルミニウムを用いた場合には、本実施例に係る電極群は比較例の電極群に比して電気抵抗値を著しく低く抑えることができた。
【符号の説明】
【００６２】
１０：第１の基材、１５：密着層、２０：第１の電極層、２１：作用極、２３：対極、２５：参照極、２５ａ：第１の面、２５ｂ：第２の面、２５ｃ：第３の面、３０：第２の電極層、３１：端子、３５：水溶性レジスト層、３７：金属層、４０：絶縁層、５０：第２の基材、６０：反応部、７０：第３の基材、７１：貫通孔、１００：バイオセンサ、１１０：電極群、２１０：電極群、２２０：第１の電極層、２２１：作用極、２２３：対極、２２５：参照極、２２５ａ：第１の面、２２５ｂ：第２の面、２２５ｃ：第３の面、２３０：第２の電極層、３１０：電極群、３２０：第１の電極層、３２１：作用極、３２３：対極、３２５：参照極、３２５ａ：第１の面、３２５ｂ：第２の面、３２５ｃ：第３の面、３２５ｄ：第４の面、３３０：第２の電極層、９００：従来のバイオセンサ、９２０：第１の電極層、９２１：作用極、９２３：対極、９２５：参照極、９３０：第２の電極層、９３１：端子、１０００：測定装置、１０１１：接続電極、１０１３：接続電極、１１００：表示部、１２００：操作部
【図１】
2013164350.tif 000004
【図２】
2013164350.tif 000005
【図３】
2013164350.tif 000006
【図４】
2013164350.tif 000007
【図５】
2013164350.tif 000008
【図６】
2013164350.tif 000009
【図７】
2013164350.tif 000010
【図８】
2013164350.tif 000011
【図９】
2013164350.tif 000012